【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
酸化物換算のガラス組成において、Ｆｅ2Ｏ3、ＳｎＯ2およびＳｂ2Ｏ3を除くガラス質量に対して、２〜５０質量％のＢ2Ｏ3および１０〜６０質量％のＬａ2Ｏ3を含み、かつＴｉＯ2含有量が０〜１質量％でありＷＯ3含有量が０〜４質量％である光学ガラスであって、Ｆｅ2Ｏ3に換算して０ｐｐｍ超２０ｐｐｍ以下のＦｅを含み、かつ外割でＳｎＯ2を０．０１〜３質量％およびＳｂ2Ｏ3を０〜０．１質量％含む光学ガラス。
【請求項２】
酸化物換算のガラス組成において、Ｆｅ2Ｏ3、ＳｎＯ2およびＳｂ2Ｏ3を除くガラス質量に対する質量％表示で、
Ｂ2Ｏ3         ２〜５０％、
ＳｉＯ2        ０〜３０％、
Ｌａ2Ｏ3       １０〜６０％、
Ｇｄ2Ｏ3       ０〜３０％、
Ｙ2Ｏ3         ０〜２０％、
Ｔａ2Ｏ5       ０〜１９％、
Ｎｂ2Ｏ5       ０〜２０％、
ＴｉＯ2        ０〜１％、
ＷＯ3          ０〜４％、
ＺｒＯ2        ０〜１５％、
ＺｎＯ         ０〜４０％、
ＢａＯ、ＳｒＯ、ＣａＯおよびＭｇＯを合計で０〜３０％、
を含む請求項１に記載の光学ガラス。
【請求項３】
Ｆｅ2Ｏ3に換算して０．０５ｐｐｍ以上２０ｐｐｍ以下のＦｅを含む請求項１または２に記載の光学ガラス。
【請求項４】
波長２００〜７００ｎｍの範囲において、厚さ１０ｍｍにおける外部透過率が７０％となる波長λ70は４００ｎｍ以下である請求項１〜３のいずれか１項に記載の光学ガラス。
【請求項５】
請求項１〜４のいずれか１項に記載の光学ガラスからなるプレス成形用ガラス素材。
【請求項６】
請求項１〜４のいずれか１項に記載の光学ガラスからなる光学素子ブランク。
【請求項７】
請求項１〜４のいずれか１項に記載の光学ガラスからなる光学素子。
【請求項８】
請求項１〜４のいずれか１項に記載の光学ガラスをプレス成形用ガラス素材に成形するプレス成形用ガラス素材の製造方法。
【請求項９】
請求項５に記載のプレス成形用ガラス素材を加熱により軟化した状態で、プレス成形型を用いてプレス成形することにより光学素子ブランクを作製する光学素子ブランクの製造方法。
【請求項１０】
請求項８に記載の方法によりプレス成形用ガラス素材を作製し、作製したプレス成形用ガラス素材を加熱により軟化した状態でプレス成形型を用いてプレス成形することにより光学素子ブランクを作製する光学素子ブランクの製造方法。
【請求項１１】
請求項６に記載の光学素子ブランクを研削および／または研磨することにより光学素子を作製する光学素子の製造方法。
【請求項１２】
請求項１０に記載の方法により光学素子ブランクを作製し、作製した光学素子ブランクを研削および／または研磨することにより光学素子を作製する光学素子の製造方法。
【請求項１３】
請求項５に記載のプレス成形用ガラス素材を加熱により軟化した状態で、プレス成形型を用いて精密プレス成形することにより光学素子を作製する光学素子の製造方法。
【請求項１４】
請求項８に記載の方法によりプレス成形用ガラス素材を作製し、作製したプレス成形用ガラス素材を加熱により軟化した状態で、プレス成形型を用いて精密プレス成形することにより光学素子を作製する光学素子の製造方法。
【手続補正２】
【補正対象書類名】明細書
【補正対象項目名】０００８
【補正方法】変更
【補正の内容】
【０００８】
即ち、上記目的は、下記手段によって達成された。
［１］酸化物換算のガラス組成において、Ｆｅ2Ｏ3、ＳｎＯ2およびＳｂ2Ｏ3を除くガラス質量に対して、２〜５０質量％のＢ2Ｏ3および１０〜６０質量％のＬａ2Ｏ3を含み、かつＴｉＯ2含有量が０〜１質量％でありＷＯ3含有量が０〜４質量％である光学ガラスであって、Ｆｅ2Ｏ3に換算して０ｐｐｍ超２０ｐｐｍ以下のＦｅを含み、かつ外割でＳｎＯ2を０．０１〜３質量％およびＳｂ2Ｏ3を０〜０．１質量％含む光学ガラス。
［２］酸化物換算のガラス組成において、Ｆｅ2Ｏ3、ＳｎＯ2およびＳｂ2Ｏ3を除くガラス質量に対する質量％表示で、
Ｂ2Ｏ3         ２〜５０％、
ＳｉＯ2        ０〜３０％、
Ｌａ2Ｏ3       １０〜６０％、
Ｇｄ2Ｏ3       ０〜３０％、
Ｙ2Ｏ3         ０〜２０％、
Ｔａ2Ｏ5       ０〜１９％、
Ｎｂ2Ｏ5       ０〜２０％、
ＴｉＯ2        ０〜１％、
ＷＯ3          ０〜４％、
ＺｒＯ2        ０〜１５％、
ＺｎＯ         ０〜４０％、
ＢａＯ、ＳｒＯ、ＣａＯおよびＭｇＯを合計で０〜３０％、
を含む［１］に記載の光学ガラス。
［３］Ｆｅ2Ｏ3に換算して０．０５ｐｐｍ以上２０ｐｐｍ以下のＦｅを含む［１］または［２］に記載の光学ガラス。
［４］波長２００〜７００ｎｍの範囲において、厚さ１０ｍｍにおける外部透過率が７０％となる波長λ70は４００ｎｍ以下である［１］〜［３］のいずれかに記載の光学ガラス。
［５］［１］〜［４］のいずれかに記載の光学ガラスからなるプレス成形用ガラス素材。
［６］［１］〜［４］のいずれかに記載の光学ガラスからなる光学素子ブランク。
［７］［１］〜［４］のいずれかに記載の光学ガラスからなる光学素子。
［８］［１］〜［４］のいずれかに記載の光学ガラスをプレス成形用ガラス素材に成形するプレス成形用ガラス素材の製造方法。
［９］［５］に記載のプレス成形用ガラス素材を加熱により軟化した状態で、プレス成形型を用いてプレス成形することにより光学素子ブランクを作製する光学素子ブランクの製造方法。
［１０］［８］に記載の方法によりプレス成形用ガラス素材を作製し、作製したプレス成形用ガラス素材を加熱により軟化した状態でプレス成形型を用いてプレス成形することにより光学素子ブランクを作製する光学素子ブランクの製造方法。
［１１］［６］に記載の光学素子ブランクを研削および／または研磨することにより光学素子を作製する光学素子の製造方法。
［１２］［１０］に記載の方法により光学素子ブランクを作製し、作製した光学素子ブランクを研削および／または研磨することにより光学素子を作製する光学素子の製造方法。
［１３］［５］に記載のプレス成形用ガラス素材を加熱により軟化した状態で、プレス成形型を用いて精密プレス成形することにより光学素子を作製する光学素子の製造方法。
［１４］［８］に記載の方法によりプレス成形用ガラス素材を作製し、作製したプレス成形用ガラス素材を加熱により軟化した状態で、プレス成形型を用いて精密プレス成形することにより光学素子を作製する光学素子の製造方法。
【手続補正３】
【補正対象書類名】明細書
【補正対象項目名】００４１
【補正方法】変更
【補正の内容】
【００４１】
本発明の光学ガラスは、前述のようにＦｅによる波長３６０ｎｍから３７０ｎｍ近辺での光吸収に起因する着色を抑制することができる。このように着色が抑制されたガラスであることは、波長２００〜７００ｎｍの範囲において、厚さ１０ｍｍにおける外部透過率が７０％となる波長λ70または８０％となる波長λ80を指標として評価することができる。本発明の光学ガラスは、例えば４００ｎｍ以下のλ70を示すことができ、更には３９５ｎｍ以下、３８０ｎｍ以下のλ70を示すこともできる。λ70の下限は特に限定されるものではないが、例えば３００ｎｍ程度である。また、λ80は４６０ｎｍ以下であることが好ましい。λ80の下限は特に限定されるものではないが、例えば３３０ｎｍ程度である。